Brevet FR3075653A1 (20190628)

REVENDICATIONS1. Procédé de traitement par passivation de résidus siloxaniques obtenus après une étape d'hydrolyse d'organohalogénosilanes, lesdits résidus comprenant des polysiloxanes, en particulier des diméthylsiloxanes, et du silicium métal, dans lequel : a. on effectue un lavage des résidus siloxaniques au moyen d'une solution aqueuse pour diminuer leur acidité; b. on introduit dans un dispositif d'agitation: (i) les résidus siloxaniques lavés à l'issue de l'étape a.; et (ii) une matrice d'enrobage liquide constituée d'une phase aqueuse et d'un liant ou d'un mélange de liants, lesdits résidus siloxaniques lavés étant préférentiellement introduits dans le dispositif d'agitation après ladite matrice d'enrobage; 15 c. on agite dans le dispositif d'agitation jusqu'à obtention d'un mélange homogène dans lequel au moins le silicium métal est contenu dans la matrice d'enrobage; d. on transfère le mélange homogène obtenu à l'issue de l'étape c. vers un dispositif de déshydratation; 20 e. on récupère les résidus siloxaniques enrobés et déshydratés à l'issue de l'étape d.\n<CLM>\1\tProcédé de traitement par passivation selon la revendication 1, caractérisé en ce que la teneur en polysiloxanes est comprise entre 20 et 50% 25 en poids sec par rapport aux résidus siloxaniques à traiter et la teneur en silicium métal est comprise entre 0,1 et 40% en poids sec par rapport aux résidus siloxaniques à traiter.\n<CLM>\1\tProcédé de traitement par passivation selon la revendication 1 ou 2, 30 caractérisé en ce que les résidus siloxaniques sont produits au cours de la purge d'un ou plusieurs réacteurs de production d'organohalogénosiloxanes. 33\n<CLM>\1\tProcédé de traitement par passivation selon l'une quelconque des revendications 1 à 3, caractérisé en ce que les résidus siloxaniques comprennent en outre (i) un ou plusieurs polluants minéraux choisis parmi le chlore, le fer et le cuivre et/ou (ii) des traces d'un ou plusieurs métaux choisis 5 parmi le nickel, l'aluminium, le soufre, le calcium, le titane, le zinc, le magnésium, l'étain et le manganèse.\n<CLM>\1\tProcédé de traitement par passivation selon l'une quelconque des revendications 1 à 4, caractérisé en ce que le lavage de l'étape a. est effectué par pulvérisation d'eau.\n<CLM>\1\tProcédé de traitement par passivation selon l'une quelconque des revendications 1 à 5, caractérisé en ce que les résidus siloxaniques lavés obtenus à l'issue de l'étape a. ont un pH supérieur ou égal à\n<CLM>\1\t7. Procédé de traitement par passivation selon l'une quelconque des revendications 1 à 6, caractérisé en ce que le mélange de liants utilisé à l'étape b. est un mélange dans lequel les liants sont choisis parmi toute composition minérale à base de silicates ou d'aluminosilicates hydratés, toute composition de sulfo-aluminosilicates, toute composition d'oxydes et/ou d'hydroxydes, toute composition de carbonates, de phosphates et tout matériau enrobant d'origine naturelle ou issu de déchets.\n<CLM>\1\tProcédé de traitement par passivation selon l'une quelconque des revendications 1 à 7, caractérisé en ce que les résidus siloxaniques lavés sont introduits dans le dispositif d'agitation après ladite matrice d'enrobage. 9 Procédé de traitement par passivation selon l'une quelconque des revendications 1 à 8, caractérisé en ce que le rapport liant/résidus siloxaniques lavés ou mélange de liants/résidus siloxaniques lavés va de 0,1/10 à 10/1 en poids sec, de préférence de 1/1 à 2/1 en poids sec. 34\n<CLM>\1\tProcédé de traitement par passivation selon l'une quelconque des revendications 1 à 9, caractérisé en ce que le rapport liant/silicium métal ou mélange de liants/silicium métal est compris entre 1,9 et 2,8. 5\n<CLM>\1\tProcédé de traitement par passivation selon l'une quelconque des revendications 1 à 10, caractérisé en ce que la matrice d'enrobage liquide est constituée de 70 à 90% d'une phase aqueuse par rapport au poids total de la matrice d'enrobage, et de 10 à 30% d'un liant ou d'un mélange de liants par rapport au poids total de la matrice d'enrobage, de préférence de 15 à 20% 10 d'un liant ou d'un mélange de liants par rapport au poids total de la matrice d'enrobage.\n<CLM>\1\tProcédé de traitement par passivation selon l'une quelconque des revendications 1 à 11, caractérisé en ce que la matrice d'enrobage liquide a 15 un pH basique ou neutre, de préférence un pH basique.\n<CLM>\1\tProcédé de traitement par passivation selon l'une quelconque des revendications 1 à 12, caractérisé en ce que la durée d'agitation à l'étape c. est inférieure ou égale à 30 minutes, de préférence de 5 à 20 minutes et plus 20 préférentiellement de 5 à 10 minutes.\n<CLM>\1\tProcédé de traitement par passivation selon l'une quelconque des revendications 1 à 13, caractérisé en ce que l'étape d. est réalisée dans un dispositif de déshydratation sous pression manométrique de 1 à 20 bars.\n<CLM>\1\tProcédé de traitement par passivation selon l'une quelconque des revendications 1 à 14, caractérisé en ce que les résidus siloxaniques enrobés et déshydratés récupérés à l'issue de l'étape e. ont une siccité allant de 35 à 45%. 25 30\n<CLM>\1\tProcédé de traitement par passivation selon l'une quelconque des revendications 1 à 15, caractérisé en ce que les résidus siloxaniques sont des déchets industriels issus d'une réaction d'hydrolyse, ayant une teneur en silicium métal allant de 10% à 40% en poids sec.